Brevet FR2795611A1 — publié le 20010105

La présente invention concerne un emballage de protection antiparas itaire en plastique qui petit être utilisée pour les rangements professionnels et familiaux de gardes robes, de penderies et toits autres types d'emballages de rangement de la maison ou des entreprises. L'invention concerne également l'utilisation de ce matériau antiparasitaire dans la confection d'armoires suspendues ou de boites de rangement. L'invention a plus précisément pour objet un matériau tel que défini précédemment, caractérisé en ce qu'il contient des agents antiparasitaires utilisés en particulier contre les bactéries, les fongicides, les acariens et les mites. Couramment, on utilise des agents constitués par des liquides apolaires aptes à se mélanger à la résine à température élevée (entre 50 C et 140'C selon la nature du matériau). Dans le cadre de l'invention, l'expression agent antiparasitaire est destiné à désigner un acaricide liquide, un agent répulsif liquide et un antimite liquide. Couramment les agents antiparasitaires sont : des pyrètlirinoïdes synthétiques tels que 1-étliynyl-2-méthyl-2-pentényl-2,2-diinétli@,l-3-(2', 2' diclilorovinyl)-cyclopropane-1-carboxylate, 1-étliynyl-2-inéthyl-2-pentényl- 2,2-diinétliyl-3-(2'-inétliyl-l'-propényl)-cyclopropane-1-carbox\,Iate et 1- étliynyl-2-inéthyl-2-pentényl-2,2,3,3,-tétraniétiiyicyclopropane carboxylate (par exemple PROFYL AK 14 mis sur le marché par la société BREYNER) et des composés chimiques tels que N,N-diéthyl-tn-toltiainide, 2,3,4,5-bis (2- btitylène)-tétraliydrofurftii-al, isocinchoinéronate di-n-propylique, plitalate dibutylique, d-pliénotlirine, butoxyde de pipéronyle et orthophénylphénol ainsi que les antimites liquides tel que citronellol, eugènol ou isosafrol. Suivant l'invention ces agents antiparasitaires peuvent être utilisés séparément on simultanément sous forme de combinaisons. L'invention a également pour objet un matériau tel que défini précédemment, caractérisé en ce qu'il est constitué par un filin de matière plastique. L'invention a plus précisément pour objet un matériau tel que défini précédemment, caractérisé en ce qu'il contient 0,5 mg à 2 g d'agent antiparasitaire par rn2. L'invention est illustrée par des tests réalisés sur un matériau de film plastique imprégné de pyrèthrinoïde soit le 1-étllynyl-2-inéthyl-2-pentényl-2,2- diinéthyl-3-(2', 2'-dichlorovinyl)-cyclopropaiie-1-carboxylate ; cet exemple illustre l'invention sans la limiter. Les films de matière plastique selon l'invention sont imprégnés dans leur masse par addition à chaud de pyrèthrinoïde soit en solution à 10,5 g /litre dans l'acétone à 0,1 % d'acide acétique, soit en solution à 75 g/litre dans le xylène, au moment de l'extrusion de la matière plastique. L'invention a donc pour objet un matériau tel que décrit précédemment, caractérisé en ce que l'imprégnation du filin plastique par le principe actif est effectuée dans la masse Les films de matière plastique selon l'invention contiennent de 30 à 650 mg/m2 de principe actif et plus particulièrement 30 à 370 mg/m2 de pyrèthrinoïde soit une concentration en pyrèthrinoïde de 0.2 à 0.5 r'0. Les films plastiques utilisés pour l'invention peuvent être de différentes natures. On utilise, par exemple, du chlorure de polyvinyle, du polyéthylène, du polypropylène ou de l'acétate de polyvinyle éthylène, etc. L'épaisseur des films de matière plastique petit varier de 0.02 à 1.5min. L'invention a pour objet l'application du matériau plastique défini précédemment, caractérisé en ce que les emballages de protection sont doués de propriétés acaricides et acarifuges. Des tests réalisés sur une population d'acariens de la poussière montrent l'activité acaricide et acarifuge du filin de inatiére plastique traité par des pyrèthrinoïdes utilisé pour l'emballage de protection de protection. L'invention a également pour objet l'application du matériau plastique défini précédemment, caractérisé en ce que les emballages de protection sont doués d'une capacité de transfert des propriétés acaricides sur la matière textile rangée à l'intérieur de la housse qu'elle soit naturelle (coton par exemple) et/ou synthétique (polyesters par exemple). Des exemples de ces tests sont donnés plus loin dans la partie expérimentale. Le matériau utilisé selon l'invention est également doué de propriétés antimites. L'invention a précisément pour objet l'application du matériau tel que décrit précédemment pour les rangements professionnels ou familiaux, comme ceux destinés à la literie (housse de matelas, housse d'oreiller, housse de couverture, housse de draps, housse de couette etc.), le rangement des vêtements (housse de costume, housse de chemise, housse de lainage etc.), le rangement des accessoires de vêtements (sac à linge, sac à chaussure etc.) etc. L'invention concerne également l'utilisation de ce matériau dans la confection d'unités de stockage, d'armoires suspendues, de boites de rangement etc. Ces exemples sont donnés à titre indicatif mais non limitatif. L'invention a donc pour objet un matériau d'emballage de protection tel que défini précédemment caractérisé en ce que cet emballage est doué de propriétés antiacariens et antimites. Les agents antiparasitaires ainsi imprégnés sur différents supports de rangement en matière plastique, constituent une réponse efficace au développement des acariens sur et dans l'tiiiité de rangement ; ces emballages de protection peuvent donc être lotit particulièrement recommandés aux individus allergiques aux acariens et aussi aux membres des familles d'atopiques. Les exemples suivants illustrent l'invention sans la limiter. Film de matière plastique imprégné d'ag_ent antiarasitaire On fabrique un film de polypropylène de 2 1n2 que l'on imprègne à chaud, dans la masse au moment de l'extrusion de la matière plastique par addition d'une solution à 10.5 g /litre de pyrèthrinoïde de formule chimique l -étliynyl- 2-méthyl-2-pentényl-2,2-diinétliyl-3-(2', 2'-diclllorovinyl)-cyclopropane-1- carboxylate dans l'acétone à 0.1 % d'acide acétique. On utilise une quantité d'agent antiparasitaire telle que le film de polypropylène contienne 150 ing d'agent antiparasitaire par 1n2 soit 0,4 % de pyréthrènoïde. Exe m ple 1 : étude de l'activité acaricide,et, acarifuf g du matériau traité suivant l'invention L'étude est effectuée par dépôt d'acariens sur des supports en polypropylène contenant 0,4 % d'agent antiparasitaire réalisé tel que décrit précédemment ; la même étude est réalisée sur un support neutre comme témoin. Ce support neutre est non imprégné dans la masse d'agent antiparasitaïre. On utilise du polypropylène traité que l'on place dans une enceinte de 5cm de diamètre étanche aux acariens (pas de fuites) mais autorisant une aération (papier filtre) et dans laquelle se trouve # 0.05g de substrat nutritif /poussière destiné à assurer la survie alimentaire # un morceau de polypropylène tapissant le sol de cette arène L'étude est effectuée par dépôt de 25 couples d'acariens dans ces dispositifs. 4 répétitions sont réalisées par facteur expérimental, y compris pour les lots témoins constitués du même dispositif mais avec le support neutre. La mortalité est déterminée par comptage et contrôlée 2 jours, 7 -jours, 4 semaines et 6 semaines après dépôt des acariens sur les supports traités ou témoins. Les comptages donnent les données en nombre d'acariens survivants. Les résultats expérimentaux obtenus sont résumés dans le tableau qui suit Après Après Après Après SUPPORTS Départ 3 jours 8 jours 4 semaines 6seinaines Matière 49 14 3 0 0 plastique traitée Témoins 50 49 48 I 15 2 583 Lonclusion : Aux doses d'imprégnation utilisées, le polypropylène traité montre une élimination complète des populations d'acariens après 2 cycles de développement (6 semaines). Le filin de matière plastique traité est doué d'une activité acaricide et acarifuge intéressante. Exemple 2 :étu de de l'évolution despopulations d'acariens sur la matière textile au contact de l'emballage traité suivant l'invention L'étude est réalisée sur un emballage de protection de housse de taie d'oreiller (dimension : 33 /33cin) confectionnée à partir d'un filin de polypropylène 0,4 % pyrèthrynoïde traité comme décrit précédemment. On place à l'intérieur de cet emballage une housse de taie d'oreiller 65 /65 cm en 100% coton. On effectue les mêmes tests en comparaison avec un emballage non traité. Au bout de 6 semaines et 12 semaines, on détermine l'impact du traitement de l'emballage de protection sur l'évolution de la population d'acariens sur la housse de coton rangée à l'intérieur de l'emballage par rapport au témoin, par comptage des acariens présents sur la housse de coton. 4 répétitions sont réalisées, y compris pour les lots témoins. Des tests similaires ont été réalisés avec une housse de taie d'oreiller 65 /65 cm en 100% polyesters. Les résultats expérimentaux obtenus sont résumés dans le tableau suivant Départ Après 6 semaines Après 12 semaines individus/cm2 individus/cm2 Emballage traité 192 52 33 avec housse coton Emballage traité 216 22 9 avec housse polyesters Emballage non 194 >500 >500 traité Conclusion : Aux doses d'imprégnation utilisées, l'emballage de protection en film de matière plastique traité est doué d'une capacité de transfert des propriétés acaricides sur la matière textile rangée à l'intérieur de l'emballage. REVENDICATIONS 1. Matériau d'emballage, caractérisé en ce qu'il représente une housse de protection ou une unité de rangement. 2. Matériau d'emballage selon la revendication 1, caractérisé en ce qu'il est constitué par du film de matière plastique. 3. Matériau d'emballage selon la revendication 2, caractérisé en ce qu'il contient au moins un agent antiparasitaire choisi parmi les pyrèthrinoïdes de synthèse tel que 1-étliynyl-2-méthyl-2-pentényl-2,2-diinétliyl-3-(2', 2'-dichlorovinyl)- cyclopropane-1-carboxylate, 1-étliynyl-2-méthyl-2-pentényl-2,2-dimétliyl-3- (2'-métliyl-l'-propényl)-cyclopropane-1-carboxylate et 1-éthynyl-2-méthyl-2- pentényl-2,2,3,3,-tétrainétliyicyclopropane carboxylate. 4. Matériau d'emballage selon l'une quelconque revendication 2 ou 3, caractérisé en ce qu'il contient au moins un agent antiparasitaire choisi parmi les composés chimiques suivant : N,N-diétliyl-rn-toltiainide, 2,3,4,5-bis (2 butylène)-tétrahydrofurfttral, isocinchoméronate di-n-propylique, plitalate dibutylique, d-phénothrine, butoxyde de pipéronyle et orthophénylphénol. 5_ Matériau d'emballage selon l'une quelconque revendication 2 à 4, caractérisé en ce qu'il contient au moins un antimite liquide tel que citronellol, etigènol ou isosafrol. 6. Matériau d'emballage selon l'une quelconque des revendications 2 à 5, caractérisé en ce qu'il est contient de 0,5 mg à 2 g par 1112 dudit agent antiparasitaire ou de leurs combinaisons. 7. Matériau d'emballage selon l'une quelconque des revendications 1 à 3 ou 6, caractérisé en ce qu'il est contient de 0,2 à 0,5 % de pyrèthrinoïde de synthèse. 8. Matériau d'emballage selon l'une quelconque des revendications 2 à 7, caractérisé en ce que l'imprégnation du film de matière plastique par l'agent antiparasitaire, est effectuée à chaud, dans la masse. 9. Application du matériau selon les revendications 1 à 8, caractérisé en ce que les emballages de protection ou les unités de rangement sont doués de propriétés acaricides, acarifuges et antimites. 10. Application du matériau selon les revendications 1 à 9, caractérisé en ce que les emballages ou les unités de rangement sont doués d'une capacité de transfert des propriétés acaricides sur la matière textile protégée.